(57)【要約】【課題】  極薄ガラス透明基材やプラスチック樹脂やプラスチックフィルム等のプラスチック材料からなる透明基材を熱による変形を発生させること無く、透明導電性酸化物層が低い抵抗率と高い透過率を有する透明積層基材を提供することにある。【解決手段】  透明基材と酸化インジウムを主成分とする透明導電性酸化物層から構成される透明積層基材において、該透明導電性酸化物層が、酸化インジウム、酸化ジルコニウム、酸化イットリウムからなることを特徴とする透明積層基材。【選択図】なし【特許請求の範囲】
【請求項１】
透明基材と酸化インジウムを主成分とする透明導電性酸化物層を含んでなる透明積層基材において、該透明導電性酸化物層が、酸化インジウム、酸化ジルコニウムおよび酸化イットリウムを含んでなることを特徴とする透明積層基材。
【請求項２】
透明導電性酸化物層が、インジウム、ジルコニウムおよびイットリウムをそれぞれＩｎ、Ｚｒ、Ｙとしたときに原子比でＺｒ／（Ｉｎ＋Ｚｒ＋Ｙ）が０．０５〜４．５ａｔ％、Ｙ／（Ｉｎ＋Ｚｒ＋Ｙ）が０．００５〜０．５ａｔ％であることを特徴とする請求項１に記載の透明積層基材。
【請求項３】
透明導電性酸化物層の抵抗率が４００μΩｃｍ以下であり、かつ４００〜８００ｎｍの波長領域における平均透過率が８５％以上であることを特徴とする請求項１又は２に記載の透明積層基材。
【請求項４】
透明基材が、ガラス材料または樹脂材料からなることを特徴とする請求項１乃至３に記載の透明積層基材。
【請求項５】
透明基材と透明導電性酸化物層の間に高抵抗層が積層されている事を特徴とする請求項１乃至４に記載の透明積層基材。
【請求項６】
請求項１乃至５記載の透明積層基材において、透明導電性酸化物層を形成するための温度が２００℃未満であることを特徴とする透明積層基材の製造方法。
【請求項７】
請求項１乃至５記載の透明積層基材を含んでなることを特徴とする素子。
【発明の詳細な説明】
【技術分野】
【０００１】
本発明は、酸化インジウムを主成分とする透明導電性酸化物層を備える透明積層基板およびそれを用いた素子に関するものである。
【背景技術】
【０００２】
液晶等の表示素子をはじめ、タッチパネル検出素子や太陽電池の受光素子として用いられている素子は、透明基板に透明導電性酸化物層を形成した透明積層基板が使用されており、一般に透明基板にはガラス基板、透明導電膜性酸化物層にはＩＴＯ（Ｉｎｄｉｕｍ  Ｔｉｎ  Ｏｘｉｄｅ）薄膜等が用いられている。
【０００３】
近年、タッチパネルデバイスにおいては、高い検出速度とタッチ検出素子の大型化を可能にするため透明導電膜層の配線の微細化が必要であり、微細化された透明導電膜層の配線の導電性を維持するため低抵抗透明導電性酸化物層の開発が求められている。また、太陽電池デバイスにおいては、太陽電池特性を向上させるため低抵抗透明導電性酸化物層の開発が求められている。
【０００４】
一方、タッチパネルデバイスや太陽電池デバイスの軽量化やフレキシブル性付与の目的から、透明基材に極薄ガラス基材または樹脂基材を利用した透明積層基材の開発が求められている。
【０００５】
しかし、上記ＩＴＯ薄膜は導電性に優れるものの成膜時に２００℃以上の高温に基材を加熱する必要があるため、ＩＴＯ薄膜を極薄ガラス基材や樹脂基材に適応させた場合、前記基材が２００℃以上に加熱されるため反りや変形するという問題があった。なお、ＩＴＯ薄膜を２００℃未満の低い基板温度で製膜することも可能であるが、抵抗率が悪化してしまう問題が発生していた（例えば、特許文献１参照）。このため、タッチパネルデバイスの高い検出速度とタッチ検出素子の大型化や太陽電池特性を向上させることは不可能であった。
【先行技術文献】
【特許文献】
【０００６】
【特許文献１】特開２０１２−２１８１６３号公報
【発明の概要】
【発明が解決しようとする課題】
【０００７】
本発明の目的は、極薄ガラス透明基材やプラスチック樹脂やプラスチックフィルム等のプラスチック材料からなる透明基材を熱による変形を発生させること無く、透明導電性酸化物層が低い抵抗率と高い透過率を有する透明積層基材を提供することにある。
【課題を解決するための手段】
【０００８】
このような背景に鑑み、鋭意検討を重ねた結果、透明基材と透明導電性酸化物層から構成されることを前提とし、上記透明導電性酸化物層に酸化インジウムに特定の元素を特定の組成で添加した透明導電膜を形成することにより、透明基材の反りや変形を発生させること無く低い抵抗率と高い透過率を有する透明積層基材が得られることを見出し、本発明を完成するに至った。
【０００９】
本発明の様態は以下の通りである。
（１）透明基材と酸化インジウムを主成分とする透明導電性酸化物層を含んでなる透明積層基材において、該透明導電性酸化物層が、酸化インジウム、酸化ジルコニウムおよび酸化イットリウムを含んでなることを特徴とする透明積層基材。
（２）透明導電性酸化物層が、インジウム、ジルコニウムおよびイットリウムをそれぞれＩｎ、Ｚｒ、Ｙとしたときに原子比でＺｒ／（Ｉｎ＋Ｚｒ＋Ｙ）が０．０５〜４．５ａｔ％、Ｙ／（Ｉｎ＋Ｚｒ＋Ｙ）が０．００５〜０．５ａｔ％であることを特徴とする（１）記載の透明積層基材。
（３）透明導電性酸化物層の抵抗率が４００μΩｃｍ以下であり、かつ４００〜８００ｎｍの波長領域における平均透過率が８５％以上であることを特徴とする（１）又は（２）記載の透明積層基材。
（４）透明基材が、ガラス材料または樹脂材料からなることを特徴とする（１）乃至（３）記載の透明積層基材。
（５）透明基材と透明導電性酸化物層の間に高抵抗層が積層されている事を特徴とする（１）乃至（４）記載の透明積層基材。
（６）前述（１）乃至（５）の透明積層基材において、透明導電性酸化物層を形成するための温度が２００℃未満であることを特徴とする透明積層基材の製造方法。
（７）前述（１）乃至（５）の透明積層基材を含んでなることを特徴とする素子。
【００１０】
以下、本発明を詳細に説明する。
【００１１】
本発明の透明積層基材は、透明基材と酸化インジウムを主成分とする透明導電性酸化物層を含んでなり、該透明導電性酸化物層が酸化インジウム、酸化ジルコニウムおよび酸化イットリウムを含んでなることを特徴としている。透明導電性酸化物層は、インジウム、ジルコニウムおよびイットリウムをそれぞれＩｎ、Ｚｒ、Ｙとしたときに原子比でＺｒ／（Ｉｎ＋Ｚｒ＋Ｙ）が０．０５〜４．５ａｔ％、Ｙ／（Ｉｎ＋Ｚｒ＋Ｙ）が０．００５〜０．５ａｔ％であることが好ましい。
【００１２】
透明導電膜層を上記組成範囲とすることにより、低温の熱処理温度にもかかわらず、透明導電性酸化物層が低い抵抗率と高い透過率を有する透明電極付き基板の作製が可能となる。
【００１３】
本発明の透明積層基材における透明導電性酸化物層の抵抗率は４００μΩｃｍ以下が好ましく、３５０μΩｃｍ以下がより好ましく、３００μΩｃｍであることが更に好ましい。このような抵抗率の範囲とすることにより、タッチパネルデバイスにおいては高い検出速度と大型化が可能となり、また太陽電池デバイスにおいてはフィルファクタの向上により、高い太陽電池特性を有する太陽電池デバイスの製造が可能となる。
【００１４】
本発明の透明電極付き基板における透明導電膜層の透過率は、４００〜８００ｎｍの波長領域における平均透過率が８５％以上である事が好ましく、９０％以上である事がより好ましい。上記平均透過率が、８５％未満になった場合、タッチパネル素子の透明電極配線が見えてしまい視認性の低下を引き起こす可能性がある。また、前記視認性の低下を改善させようとした場合、光学調整膜を積層させる必要があり、デバイス構造の煩雑化、および製造コストの増加が発生するため好ましくない。また、太陽電池デバイスにおいては、太陽光の取り込み効率が低下することで光の有効利用がより困難となるため好ましくない。
【００１５】
また、本発明の透明積層基材における透明基材は、ガラス材料、または樹脂材料からなる透明基材を用いることが好ましい。ガラス材料としては、ソーダライムガラス、パイレックスガラス、無アルカリガラス、石英ガラス等、また樹脂材料としては、例えばポリエチレンテレフタラート、ポリブチレンテレフタラート、ポリエチレンナフタレート、ポリカーボネート、ポリイミド、環状ポリオレフィン等が挙げられ、用途および目的に応じて選択可能である。
【００１６】
なお、本発明では透明基材と透明導電性酸化物層の間に高抵抗層が積層されていてもよい。高抵抗層は、ＺｒＯ２、Ａｌ２Ｏ３、ＳｉＯ２、ＴｉＯ２、ＺｎＯ−ＭｇＯ、ＣｄＳ等が挙げられ、作製するデバイスの用途および目的に応じて選択可能である。
【００１７】
透明導電性酸化物層を形成する方法は、特に限定されるものではないが、大面積に均一な成膜が可能なＤＣマグネトロンスパッタリング法、ＲＦマグネトロンスパッタリング法、真空蒸着法、ＣＶＤ法、イオンプレーティング法等を好ましく適宜選択する事ができ、特に大面積に均一かつ高速成膜が可能なＤＣマグネトロンスパッタリング法が好ましい。また、透明導電性酸化物層を形成するための温度は、２００℃未満で形成することが好ましい。透明導電性酸化物層を形成するための温度が、２００℃より大きい場合、透明基材の反りや変形が発生するため好ましくない。透明導電性酸化物層を形成する際の加熱方法は特に限定されるものではなく、透明基板を加熱した状態で透明導電性酸化物層を形成してもよいし、無加熱状態で透明導電性酸化物層を形成し、その後所定の温度範囲で熱処理を行ってもよい。
【発明の効果】
【００１８】
本発明の透明積層基材は、透明基材と酸化インジウム、酸化ジルコニウムおよび酸化イットリウムを含んでなる透明導電性酸化物層から構成することにより、２００℃未満の低い熱処理温度で低い抵抗率と高い透過率を有し、透明基材の反りや変形を発生することなく透明積層基材を製造することができる。よって、上述に示す透明積層基材をタッチパネルデバイスや太陽電池デバイスに用いることで、タッチパネルデバイスの軽量化や大型化を目的とした静電容量式タッチパネルや変換効率の向上を目的とした太陽電池デバイスに好適に使用でき、工業的に極めて有用である。
【実施例】
【００１９】
本発明は以下の実施例により具体的に説明するが、本発明はこれに限定されるものではない。なお、評価方法は以下の通りである。
（透明導電性酸化物層の組成分析）
ＩＣＰ発光分析法により定量した。結果を表１に示した。
（光透過率）
透明積層基材の光透過率を分光光度計Ｕ−４１００（日立製作所社製）で波長２４０ｎｍから２６００ｎｍの範囲を測定した。得られた光透過率をＴ（％）について、波長４００〜８００ｎｍでの平均値を表１に示した。
（抵抗率）
透明導電性酸化物層の抵抗率は、ＨＬ５５００（日本バイオ・ラッド  ラボラトリーズ社製）を用いて測定した。結果を表１に示した。
【００２０】
［実施例１〜１０、比較例１〜８］
（透明導電性酸化物層用スパッタリングターゲットの作製）
所定量の酸化インジウム粉末、酸化ジルコニウム及び酸化イットリウムを表１に記載の割合で混合し、その混合体を成形した後、加熱焼結して複合酸化物焼結体を作製した。これらの焼結体を４インチφサイズに加工し、無酸素銅製のバッキングプレートに張り合わせてスパッタリングターゲットとした。
（透明電極付き基板の作製）
得られたスパッタリングターゲットを用い、ＤＣマグネトロンスパッタリング法により下記条件で製膜した後、熱処理を行って透明積層基材を作製した。
（透明積層基材の作製）
ＤＣマグネトロンスパッタリング装置にスパッタリングターゲットを取り付けた。次にスパッタリングターゲットの対向面に配置された基板ホルダーに、無アルカリガラスからなる透明基材を配置させた。その後、下記に示すスパッタリング条件および製膜後の後処理条件で熱処理を行った。
（スパッタリング製膜条件）
装置                ：ＤＣマグネトロンスパッタ装置
磁界強度            ：１０００Ｇａｕｓｓ（ターゲット直上、水平成分）
基板温度            ：室温（２５℃）
到達真空度          ：５×１０−４Ｐａ
スパッタリングガス  ：アルゴン＋酸素
（酸素／（アルゴン＋酸素）で表１に記載  （体積比））
スパッタリングガス圧：０．５Ｐａ
ＤＣパワー          ：２００Ｗ
膜厚                ：２０ｎｍ
使用基板            ：無アルカリガラス（コーニング社製ＥＡＧＬＥ  ＸＧガラス）
厚さ０．７ｍｍ
（製膜後の後処理条件）
ＰＥＴ樹脂からなる透明基材上に透明導電性酸化物層を形成した透明積層基材を各温度で大気中にて熱処理を行った。
熱処理温度  ：１７０℃  （実施例１〜１０、比較例１〜８、参考例１）
２１０℃  （参考例２）
熱処理時間  ：６０分
熱処理雰囲気：大気。
【００２１】
実施例１〜１０と比較例１〜８を比較することにより、本発明では１７０℃の極めての低い熱処理温度で、低い抵抗率と高い透過率を有する透明電極付き基板が得られることが判る。
【００２２】
参考例１および２に現行材料であるＩＴＯ材料（ＳｎＯ２：１０ｗｔ％）を透明導電性酸化物層に用いた例を示す。なお、スパッタリング製膜条件は実施例１〜１０と同様である。実施例１〜１０と参考例を比較することにより、ＩＴＯ材料（ＳｎＯ２：１０ｗｔ％）は、１７０℃の熱処理温度では低い抵抗率と高い透過率を有する透明積層基板を得ることは不可能であり、タッチパネルデバイスの高い検出速度とタッチ検出素子の大型化や太陽電池特性を向上させることは不可能である事がわかる。
【００２３】
【表１】
2015005471.tif 000002